СПОСОБ ПОЛУЧЕНИЯ ВЛАГООТВЕРЖДАЕМОЙ СИЛИЛИРОВАННОЙ ПОЛИМЕРНОЙ КОМПОЗИЦИИ, ПОЛУЧАЕМАЯ КОМПОЗИЦИЯ И ОТВЕРЖДАЕМЫЕ ВЛАГОЙ ПРОДУКТЫ, СОДЕРЖАЩИЕ ДАННУЮ КОМПОЗИЦИЮ

1. Способ получения влагоотверждаемой силилированной полимерной композиции, включающий взаимодействие, в присутствии или в отсутствии катализатора, по крайней мере, одного простого полиэфирполиола (i), по крайней мере, одного полиизоцианата (ii) и, по крайней мере, одного изоцианатсилана в любой комбинации и/или любом порядке, причем отношение NCO/OH групп полиизоцианата (ii) и полиола (i) равно от примерно 0,1 до примерно 0,9 и отношение NCO/OH групп изоцианатсилана (iii) и полиола (i) равно от примерно 0,9 до примерно 0,1, при условии, что, когда полиол (i) и полиизоцианат (ii) вводят в реакцию для получения полиуретанового преполимера с концевыми гидроксильными группами, то до завершения реакции образования полиуретанового преполимера изоцианатсилан вводят в реакционную среду для получения силилированного полиуретана.
2. Способ по п.1, где полиол (i), полиизоцианат (ii) и изоцианатосилан (iii) вводят в реакцию по существу одновременно.
3. Способ по п.1, где полиол (i) вводят в реакцию с частью полиизоцианата (ii) и впоследствии с оставшейся частью полиизоцианата (ii) и всем изоцианатосиланом (iii).
4. Способ по п.1, где полиол (i) вводят в реакцию с частью или со всем изоцианатосиланом (iii) и впоследствии с любой оставшейся частью изоцианатосилана (iii) и всем полиизоцианатом (ii).
5. Способ по п.1, где отношение NCO/OH групп равно от примерно 0,4 до примерно 0,75.
6. Способ по п.1, где полиол (i) представляет собой простой полиэфирдиол, полиизоцианат (ii) представляет собой диизоцианат и изоцианатсилан (iii) содержит единственную изоцианатную группу.
7. Способ по п.6, где простой полиэфирдиол представляет собой простой полипропиленэфир-диол.
8. Способ по п.6, где полиол представляет собой простой полипропиленэфир-диол, имеющий среднечисловую молекулярную массу от примерно 2000 до примерно 20000.
9. Способ по п.8, где простой полипропиленэфир-диол имеет среднечисловую молекулярную массу, равную, по крайней мере, примерно 4000.
10. Способ по п.8, где простой полипропиленэфир-диол имеет среднечисловую молекулярную массу, равную, по крайней мере, примерно 8000.
11. Способ по п.6, где диизоцианат выбран из группы, состоящей из этилендиизоцианата, 1,6-гексаметилендиизоцианата, изофорондиизоцианата, циклогексан-1,4-диизоцианата, 4,4'-дициклогексилметандиизоцианата, 1,4-фенилендиизоцианата, 2,4-толуолдиизоцианата, 2,6-толуолдиизоцианата, 4,4'-дифенилметандиизоцианата, 2,4'-дифенилметандиизоцианата, полиметиленполифенилполиизоцианатов, полимерного дифенилметандиизоцианата, циклогександиизоцианата и фенилендиизоцианата и их смесей.
12. Способ по п.6, где изоцианатсилан (iii) отвечает общей формуле
1
2
3
n
3-n
OCN-R-Si(R)(OR),
1
2
3
где R представляет собой алкиленовую группу, содержащую 1-10 атомов углерода, R и R каждый представляют собой одинаковые или разные алкильные группы, содержащие 1-10 атомов углерода, и n равно 0, 1 или 2.
13. Способ по п.12, где изоцианатсилан выбран из группы, состоящей из 3-изоцианатпропилметилдиметоксисилана, 3-изоцианатпропилтриметоксисилана, 3-изоцианатопропилтриэтоксисилана и их смесей.
14. Влагоотверждаемая силилированная полимерная композиция, полученная способом по любому из пп.1-13.
15. Влагоотверждаемый продукт, включающий влагоотверждаемую силилированную полимерную композицию по п.14 и, по крайней мере, один дополнительный ингредиент, выбранный из группы, состоящей из пластификатора, другого полимера, противовспенивателя, УФ стабилизатора, регулятора вязкости, промотора адгезии, красителя, наполнителя, консерванта, антиокислителя, тиксотропного агента и растворителя.
16. Влагоотверждаемый продукт по п.15, который представляет собой герметик, покрытие или адгезив.